(57)【特許請求の範囲】
【請求項１】
エチレンと酸素とを反応させる酢酸の製造方法において使用する触媒において、該触媒が
（ａ）パラジウム、
（ｂ）ヘテロポリ酸及びそれらの塩よりなる群から選ばれた少なくとも１種の化合物、及び
（ｃ）バナジウム元素及び／又はモリブデン元素、
が担体に担持されている触媒であって、その（ｂ）群化合物と（ｃ）群元素の質量比が（ｂ）群化合物：（ｃ）群元素＝１：０．０００１〜０．２の範囲である酢酸製造用触媒。
【請求項２】
エチレンと酸素とを反応させる酢酸の製造方法において使用する触媒において、該触媒が
（ａ）パラジウム、
（ｂ）ヘテロポリ酸及びそれらの塩よりなる群から選ばれた少なくとも１種の化合物、
（ｃ）バナジウム元素及び／又はモリブデン元素、及び
（ｄ）周期律表の１４族元素、１５族元素及び１６族元素よりなる群から選ばれた少なくとも１種の元素、
が担体に担持されている触媒であって、その（ｂ）群化合物と（ｃ）群元素の質量比が（ｂ）群化合物：（ｃ）群元素＝１：０．０００１〜０．２の範囲である酢酸製造用触媒。
【請求項３】
エチレンと酸素とを反応させる酢酸の製造方法において使用する触媒において、該触媒が
（ａ）パラジウム、
（ｂ）ヘテロポリ酸及びそれらの塩よりなる群から選ばれた少なくとも１種の化合物、
（ｃ）バナジウム元素及び／又はモリブデン元素、
（ｄ）周期律表の１４族元素、１５族元素及び１６族元素よりなる群から選ばれた少なくとも１種の元素、及び
（ｅ）周期律表の７族元素、８族元素、９族元素、１０族元素、１１族元素及び１２族元素よりなる群から選ばれた少なくとも１種の元素、
が担体に担持されている触媒であって、その（ｂ）群化合物と（ｃ）群元素の質量比が（ｂ）群化合物：（ｃ）群元素＝１：０．０００１〜０．２の範囲である酢酸製造用触媒。
【請求項４】
（ｃ）バナジウム元素及び／又はモリブデン元素が、バナジウム元素及び／又はモリブデン元素を含有するヘテロポリ酸（以下（ｃ）群ヘテロポリ酸という）及びそれらの塩から選ばれた少なくとも１種の化合物中に存在するものであり、その（ｂ）群化合物と（ｃ）群ヘテロポリ酸及び／又はその塩の質量比が（ｂ）群化合物：（ｃ）群ヘテロポリ酸及び／又はその塩＝１：０．００５〜０．２の範囲である、請求項１〜３のいずれかに記載の酢酸製造用触媒。
【請求項５】
（ｂ）ヘテロポリ酸及びそれらの塩よりなる群から選ばれた少なくとも１種の化合物が、下記のヘテロポリ酸及びそれらの塩のいずれか１種以上である、請求項１〜４のいずれかに記載の酢酸製造用触媒。
１−１２−リンタングステン酸：Ｈ3［ＰＷ12Ｏ40］・ｘＨ2Ｏ
１−１２−ケイタングステン酸：Ｈ4［ＳｉＷ12Ｏ40］・ｘＨ2Ｏ
（ただし、ｘは１以上の整数である）
【請求項６】
（ｃ）群ヘテロポリ酸及びそれらの塩から選ばれた少なくとも１種の化合物が、下記のヘテロポリ酸及びそれらの塩のいずれか１種以上である、請求項１〜５のいずれかに記載の酢酸製造用触媒。
リンモリブデン酸：Ｈ3［ＰＭｏ12Ｏ40］・ｘＨ2Ｏ
ケイモリブデン酸：Ｈ4［ＳｉＭｏ12Ｏ40］・ｘＨ2Ｏ
ケイバナドタングステン酸：Ｈ4+n［ＳｉＶnＷ12-nＯ40］・ｘＨ2Ｏ
リンバナドタングステン酸：Ｈ3+n［ＰＶnＷ12-nＯ40］・ｘＨ2Ｏ
ケイバナドモリブデン酸：Ｈ4+n［ＳｉＶnＭｏ12-nＯ40］・ｘＨ2Ｏ
リンバナドモリブデン酸：Ｈ3+n［ＰＶnＭｏ12-nＯ40］・ｘＨ2Ｏ
ケイモリブドタングステン酸：Ｈ4+n［ＳｉＭｏnＷ12-nＯ40］・ｘＨ2Ｏ
リンモリブドタングステン酸：Ｈ3+n［ＰＭｏnＷ12-nＯ40］・ｘＨ2Ｏ
（ただし、ｎは１〜１１の整数であり、ｘは１以上の整数である）
【請求項７】
（ａ）パラジウムが金属パラジウムである、請求項１〜６のいずれかに記載の酢酸製造用触媒。
【請求項８】
（ｄ）周期律表の１４族元素、１５族元素及び１６族元素よりなる群から選ばれた少なくとも１種の元素が、テルル、セレン、ビスマス及び鉛からなる群から選ばれた少なくとも１種の元素である、請求項２〜７のいずれかに記載の酢酸製造用触媒。
【請求項９】
（ｅ）周期律表の７族元素、８族元素、９族元素、１０族元素、１１族元素及び１２族元素よりなる群から選ばれた少なくとも１種の元素が、銅、金及び亜鉛からなる群から選ばれた少なくとも１種の元素である、請求項３〜８のいずれかに記載の酢酸製造用触媒。
【請求項１０】
以下の第１工程及び第２工程を含む、請求項１又は４〜７のいずれかに記載の酢酸製造用触媒の製造方法。
第１工程
担体に、（ａ）パラジウムを担持して、パラジウム担持触媒を得る工程
第２工程
第１工程で得たパラジウム担持触媒に、（ｂ）ヘテロポリ酸及びそれらの塩よりなる群から選ばれた少なくとも一種の化合物及び（ｃ）バナジウム元素及び／又はモリブデン元素を担持して、酢酸製造用触媒を得る工程
【請求項１１】
以下の第１工程及び第２工程を含む、請求項２又は４〜８のいずれかに記載の酢酸製造用触媒の製造方法。
第１工程
担体に、（ａ）パラジウム及び（ｄ）周期律表の１４族元素、１５族元素及び１６族元素よりなる群から選ばれた少なくとも１種の元素を担持して、パラジウム担持触媒を得る工程
第２工程
第１工程で得たパラジウム担持触媒に、（ｂ）ヘテロポリ酸及びそれらの塩よりなる群から選ばれた少なくとも１種の化合物及び（ｃ）バナジウム元素及び／又はモリブデン元素を担持して、酢酸製造用触媒を得る工程
【請求項１２】
以下の第１工程及び第２工程を含む、請求項２又は４〜８のいずれかに記載の酢酸製造用触媒の製造方法。
第１工程
担体に、（ａ）パラジウムを担持して、パラジウム担持触媒を得る工程
第２工程
第１工程で得たパラジウム担持触媒に、（ｂ）ヘテロポリ酸及びそれらの塩よりなる群から選ばれた少なくとも１種の化合物、（ｃ）バナジウム元素及び／又はモリブデン元素及び（ｄ）周期律表の１４族元素、１５族元素及び１６族元素よりなる群から選ばれた少なくとも１種の元素を担持して、酢酸製造用触媒を得る工程
【請求項１３】
以下の第１工程及び第２工程を含む、請求項３〜９のいずれかに記載の酢酸製造用触媒の製造方法。
第１工程
担体に、（ａ）パラジウム及び（ｄ）周期律表の１４族元素、１５族元素及び１６族元素よりなる群から選ばれた少なくとも１種の元素を担持してパラジウム担持触媒を得る工程
第２工程
第１工程で得たパラジウム担持触媒に、（ｂ）ヘテロポリ酸及びそれらの塩よりなる群から選ばれた少なくとも１種の化合物、（ｃ）バナジウム元素及び／又はモリブデン元素及び（ｅ）周期律表の７族元素、８族元素、９族元素、１０族元素、１１族元素及び１２族元素よりなる群から選ばれた少なくとも１種の元素を担持して、酢酸製造用触媒を得る工程
【請求項１４】
以下の第１工程及び第２工程を含む、請求項３〜９のいずれかに記載の酢酸製造用触媒の製造方法。
第１工程
担体に、（ａ）パラジウム及び（ｅ）周期律表の７族元素、８族元素、９族元素、１０族元素、１１族元素及び１２族元素よりなる群から選ばれた少なくとも１種の元素を担持して、パラジウム担持触媒を得る工程
第２工程
第１工程で得たパラジウム担持触媒に、（ｂ）ヘテロポリ酸及びそれらの塩よりなる群から選ばれた少なくとも１種の化合物、（ｃ）バナジウム元素及び／又はモリブデン元素及び（ｅ）周期律表の１４族元素、１５族元素及び１６族元素よりなる群から選ばれた少なくとも１種の元素を担持して、酢酸製造用触媒を得る工程
【請求項１５】
以下の第１工程及び第２工程を含む、請求項３〜９のいずれかに記載の酢酸製造用触媒の製造方法。
第１工程
担体に、（ａ）パラジウム、（ｄ）周期律表の１４族元素、１５族元素及び１６族元素よりなる群から選ばれた少なくとも１種の元素及び（ｅ）周期律表の７族元素、８族元素、９族元素、１０族元素、１１族元素及び１２族元素よりなる群から選ばれた少なくとも１種の元素を担持して、パラジウム担持触媒を得る工程
第２工程
第１工程で得たパラジウム担持触媒に、（ｂ）ヘテロポリ酸及びそれらの塩よりなる群から選ばれた少なくとも１種の化合物及び（ｃ）バナジウム元素及び／又はモリブデン元素を担持して、酢酸製造用触媒を得る工程
【請求項１６】
以下の第１工程及び第２工程を含む、請求項３〜９のいずれかに記載の酢酸製造用触媒の製造方法。
第１工程
担体に、（ａ）パラジウムを担持して、パラジウム担持触媒を得る工程
第２工程
第１工程で得たパラジウム担持触媒に、（ｂ）ヘテロポリ酸及びそれらの塩よりなる群から選ばれた少なくとも１種の化合物、（ｃ）バナジウム元素及び／又はモリブデン元素、（ｄ）周期律表の１４族元素、１５族元素及び１６族元素よりなる群から選ばれた少なくとも１種の元素及び（ｅ）周期律表の７族元素、８族元素、９族元素、１０族元素、１１族元素及び１２族元素よりなる群から選ばれた少なくとも１種の元素を担持して、酢酸製造用触媒を得る工程
【請求項１７】
請求項１〜９のいずれかに記載の酢酸製造用触媒の存在下に、エチレンと酸素とを反応させることを含む酢酸の製造方法。
【請求項１８】
水の存在下に、エチレンと酸素とを反応させる、請求項１７に記載の酢酸の製造方法。
【請求項１９】
原料ガス中の水の濃度が１〜４０容量％である、請求項１８に記載の酢酸の製造方法。
【発明の詳細な説明】
関連出願の記述
この出願は、米国コード３５の１１１条（ｂ）に従う、米国出願番号６０／１６４，１５３号（出願日１９９９年１１月８日）に基づく出願の利益を主張する、米国コード３５の１１１条（ａ）の出願である。
技術分野
本発明は、エチレンと酸素から一段接触反応により酢酸を製造する際に用いる触媒、その製造方法及びそれを用いた酢酸の製造方法に関する。
背景技術
従来、酢酸の製造法としては、アセトアルデヒドの酸化法、メタノールと一酸化炭素を反応させる方法、低級パラフィンを酸化する方法などが実用化されている。
エチレンから酢酸を一段で製造する方法は、工業的製造工程上と経済的に多くの有利な点を有しているために、多くの提案がなされている。例えば、パラジウム−コバルト、鉄などの金属イオン対の酸化還元触媒を用いた液相一段酸化法（フランス特許第１４４８３６１号公報）、パラジウム−リン酸又は硫黄含有変性剤からなる触媒（特開昭４７−１３２２１号公報、特開昭５１−２９４２５号公報）、ある種のヘテリポリ酸のパラジウム塩からなる触媒（特開昭５４−５７４８８号公報）、３群系酸素化合物からなる触媒（特開昭４６−６７６３号公報）を用いた気相一段酸化法などが提案されている。
また最近、金属パラジウムとヘテロポリ酸及びそれらの塩から選ばれた少なくとも１種の化合物を含有する触媒を用い、エチレンと酸素から気相一段反応で酢酸を製造する方法（特開平７−８９８９６号公報、特開平９−６７２９８号公報）が提案されている。この触媒を用いる方法によれば、比較的高収率で酢酸を得ることができる。
これらの触媒を用いて反応を行なうに当たって工業上特に重要なことは、触媒の活性が高く、かつその経時変化ができる限り小さく、しかも酢酸の選択率がよいことである。
従来提案されたパラジウムとヘテロポリ酸及びそれらの塩から選ばれた少なくとも１種の化合物を含有する触媒を用い、エチレンと酸素から気相一段反応で酢酸を製造する方法は、工業的規模で実施する上で十分ではあるが、さらなる触媒活性の向上が達成できるならば経済性において有利である。
発明の開示
本発明は、パラジウムとヘテロポリ酸及びそれらの塩から選ばれた少なくとも一種の化合物を含有する触媒により、エチレンと酸素から酢酸を製造する方法において、より高性能な触媒の提供、そのような触媒の製造方法の提供及びそのような触媒を用いた酢酸の製造方法の提供を目的とするものである。
本発明者らは、上記目的を達成するために、エチレンと酸素から酢酸を製造する際に用いるパラジウムとヘテロポリ酸及びそれらの塩から選ばれた少なくとも１種の化合物を含有する触媒の性能を高めるべく鋭意研究を行った。その結果、エチレンと酸素とを反応させて酢酸を製造する方法において使用する（ａ）パラジウムと、（ｂ）ヘテロポリ酸及びそれらの塩から選ばれた少なくとも１種の化合物を必須成分とする酢酸製造用触媒において、（ｃ）バナジウム元素及び／又はモリブデン元素をある特定の割合で添加することにより、従来の触媒に比べ、高活性でかつ経時変化の少ない触媒が得られることを見出し、本発明を完成させるに至った。
すなわち、本発明（Ｉ）は、エチレンと酸素とを反応させる酢酸の製造方法において使用する触媒において、該触媒が、（ａ）パラジウム、（ｂ）ヘテロポリ酸及びはそれらの塩よりなる群から選ばれた少なくとも１種の化合物、及び（ｃ）バナジウム元素及び／又はモリブデン元素が、担体に担持されている触媒であって、その（ｂ）群化合物と（ｃ）群元素の質量比が（ｂ）群化合物：（ｃ）群元素＝１：０．０００１〜０．２の範囲である酢酸製造用触媒を提供する。
本発明（II）は、エチレンと酸素とを反応させる酢酸の製造方法において使用する触媒において、該触媒が、（ａ）パラジウム、（ｂ）ヘテロポリ酸及びそれらの塩よりなる群から選ばれた少なくとも１種の化合物、（ｃ）バナジウム元素及び／又はモリブデン元素、及び（ｄ）周期律表の１４族元素、１５族元素及び１６族元素よりなる群から選ばれた少なくとも１種の元素が、担体に担持されている触媒であって、その（ｂ）群化合物と（ｃ）群元素の質量比が（ｂ）群化合物：（ｃ）群元素＝１：０．０００１〜０．２の範囲である酢酸製造用触媒を提供する。
本発明（III）は、エチレンと酸素とを反応させる酢酸の製造方法において使用する触媒において、該触媒が、（ａ）パラジウム、（ｂ）ヘテロポリ酸及びそれらの塩よりなる群から選ばれた少なくとも１種の化合物、（ｃ）バナジウム元素及び／又はモリブデン元素、（ｄ）周期律表の１４族元素、１５族元素及び１６族元素よりなる群から選ばれた少なくとも１種の元素、及び（ｅ）周期律表の７族元素、８族元素、９族元素、１０族元素、１１族元素及び１２族元素よりなる群から選ばれた少なくとも１種の元素が、担体に担持されている触媒であって、その（ｂ）群化合物と（ｃ）群元素の質量比が（ｂ）群化合物：（ｃ）群元素＝１：０．０００１〜０．２の範囲である酢酸製造用触媒を提供する。
本発明（IV）は、本発明（Ｉ）〜（III）のいずれかに記載の触媒の製造方法を提供する。
本発明（Ｖ）は、本発明（Ｉ）〜（III）のいずれかに記載の酢酸製造用触媒を用いてエチレンと酸素から酢酸を製造する方法を提供する。
【図面の簡単な説明】
図１は、実施例１１（実施例５で得た触媒５を用いた反応）及び比較例１１（比較例５で得た触媒１０を用いた反応）における触媒活性の経時変化を示すグラフである。
図２は、実施例３０（実施例１９で得た触媒１９を用いた反応）及び比較例２１（比較例１６で得た触媒２５を用いた反応）における触媒活性の経時変化を示すグラフである。
発明を実施するための最良の形態
本発明（Ｉ）〜（III）の酢酸製造用触媒の説明
本発明（Ｉ）の触媒
本発明（Ｉ）の酢酸製造用触媒は、エチレンと酸素とを反応させる酢酸の製造方法において使用する触媒において、該触媒が、（ａ）パラジウム、（ｂ）ヘテロポリ酸及びそれらの塩よりなる群から選ばれた少なくとも１種の化合物（以下、「（ｂ）群化合物」という）、及び（ｃ）バナジウム元素及び／又はモリブデン元素（以下、「（ｃ）群元素」という）が、担体に担持されている触媒であって、その（ｂ）群化合物と（ｃ）群元素の質量比が（ｂ）群化合物：（ｃ）群元素＝１：０．０００１〜０．２の範囲である酢酸製造用触媒である。
本発明（Ｉ）に用いられるパラジウムは、いずれの価数を持つものであってもよいが、好ましくは金属パラジウムである。ここで言う「金属パラジウム」とは、０価の価数を持つものである。金属パラジウムは、通常、２価及び／又は４価のパラジウムイオンを、還元剤であるヒドラジン、水素等を用いて、還元することにより得ることができる。この際、全てのパラジウムが金属状態でなくてもよい。
また、本発明（Ｉ）で用いられる（ｂ）群化合物であるヘテロポリ酸は、２種以上の無機酸素酸が縮合したものであれば、特に制限はない。例えば、そのヘテロ原子はリン、ケイ素、ホウ素、アルミニウム、ゲルマニウム、チタニウム、ジルコニウム、セリウム、コバルト及びクロムから選ばれ、またポリ原子としてはタングステン、ニオブ、タンタル等を挙げることができる。具体的には、例えば、ケイタングステン酸、リンタングステン酸、ホウタングステン酸を挙げることができる。さらに好ましくは、ヘテロ原子がタングステンからなるタングステン系ヘテロポリ酸、具体的にはケイタングステン酸、リンタングステン酸が挙げられる。さらには、ケギン型構造として知られる下記の化学式で表されるタングステン系ヘテロポリ酸が実用上好ましいが、触媒上のヘテロポリ酸が全てこの構造を取り得なくても構わない。
１−１２−リンタングステン酸：Ｈ3［ＰＷ12Ｏ40］・ｘＨ2Ｏ
１−１２−ケイタングステン酸：Ｈ4［ＳｉＷ12Ｏ40］・ｘＨ2Ｏ
（ただし、ｘは１以上の整数である）
ケギン構造以外のヘテロポリ酸としては、ウエルス−ドーソン型、アンダーソン−エバンス−ペアロフ構造などが知られている。ヘテロポリ酸は、また、「ポリオキソアニオン」、「ポリオキソ金属塩」または「酸化金属クラスター」として知られている。ヘテロポリ酸は、通常高分子量、例えば、５００〜１００００の範囲の分子量を有し、二量体錯体、三量体錯体等の複数体錯体も含む。
さらに、本発明（Ｉ）で用いられる（ｂ）群化合物であるヘテロポリ酸の塩は、２種以上の無機酸素酸が縮合して生成した酸の水素原子の一部又は全部を置換した金属塩あるいはオニウム塩である。ヘテロポリ酸の水素原子を置換した金属は、周期律表における１〜１６族の元素よりなる群から選ばれた少なくとも１種以上の元素であり、またヘテロポリ酸のオニウム塩としてはアンモニウムやアミン類とのアンモニウム塩などが例示される。これらのヘテロポリ酸の中でも、リチウム、ナトリウム、カリウム、セシウム、マグネシウム、バリウム、銅、金、ガリウム、クロム、マンガン、コバルト及びニッケルの金属塩が特に好ましい。
さらに、触媒性能上並びに実用上好ましいヘテロポリ酸の塩としては、例えば、リンタングステン酸のリチウム塩、リンタングステン酸のナトリウム塩、リンタングステン酸の銅塩、ケイタングステン酸のリチウム塩、ケイタングステン酸のナトリウム塩及びケイタングステン酸の銅塩を挙げることができるが、これらに限定されるものではない。
本発明（Ｉ）に用いられる（ｃ）群元素であるバナジウム元素及び／又はモリブデン元素の触媒上の形態については、特に制限はなく、金属の状態であっても又は化合物の状態であってもよい。具体的には、例えば、二酸化バナジン、五酸化バナジン、三酸化モリブデン等の酸化物、又はバナジウム元素及び／又はモリブデン元素を骨格内に有するヘテロポリ酸及びそれらの塩等を挙げることができるが、これらに限定されるものではない。
本発明（Ｉ）で用いられる（ｃ）群元素としてのバナジウム元素及び／又はモリブデン元素を骨格内に有するヘテロポリ酸については、ヘテロポリ酸の骨格中にバナジウム及び／又はモリブデンが少なくとも１種含まれていれば、特に制限はない。具体的には、例えば、リンモリブデン酸、ケイモリブデン酸、ホウモリブデン酸、リンバナドモリブデン酸、ケイバナドモリブデン酸、ホウバナドモリブデン酸、リンバナドタングステン酸、ケイバナドタングステン酸、ホウバナドタングステン酸等を挙げることができるが、これらに限定されるものではない。
（ｃ）群元素としてのバナジウム元素及び／又はモリブデン元素を骨格内に有するヘテロポリ酸としては、下記のヘテロポリ酸が特に好ましい。
リンモリブデン酸：Ｈ3［ＰＭｏ12Ｏ40］・ｘＨ2Ｏ
ケイモリブデン酸：Ｈ4［ＳｉＭｏ12Ｏ40］・ｘＨ2Ｏ
ケイバナドタングステン酸：Ｈ4+n［ＳｉＶnＷ12-nＯ40］・ｘＨ2Ｏ
リンバナドタングステン酸：Ｈ3+n［ＰＶnＷ12-nＯ40］・ｘＨ2Ｏ
ケイバナドモリブデン酸：Ｈ4+n［ＳｉＶnＭｏ12-nＯ40］・ｘＨ2Ｏ
リンバナドモリブデン酸：Ｈ3+n［ＰＶnＭｏ12-nＯ40］・ｘＨ2Ｏ
ケイモリブドタングステン酸：Ｈ4+n［ＳｉＭｏnＷ12-nＯ40］・ｘＨ2Ｏ
リンモリブドタングステン酸：Ｈ3+n［ＰＭｏnＷ12-nＯ40］・ｘＨ2Ｏ
（ただし、ｎは１〜１１の整数であり、ｘは１以上の整数である）
さらに（ｃ）群元素としてのバナジウム及び／又はモリブデン含有ヘテロポリ酸の塩の具体例としては、２種以上の無機酸素酸が縮合して生成した酸の水素原子の一部又は全部を置換した金属塩又はオニウム塩を挙げることができる。金属塩の元素としては周期律表における１〜１６族の元素よりなる群から選ばれた少なくとも１種の元素が例示され、またオニウム塩としてはアンモニウムやアミン類とのアンモニウム塩などが例示される。これらのヘテロポリ酸塩の中でも、リチウム、ナトリウム、カリウム、セシウム、マグネシウム、バリウム、銅、金、ガリウム、クロム、マンガン、コバルト及びニッケルの塩が特に好ましい。
さらに、触媒性能上並びに実用上好ましい（ｃ）群元素としてのバナジウム及び／又はモリブデン含有ヘテロポリ酸の塩の具体例としては、リンバナドタングステン酸のリチウム塩、リンバナドタングステン酸のナトリウム塩、リンバナドタングステン酸の銅塩、ケイバナドタングステン酸のリチウム塩、ケイバナドタングステン酸のナトリウム塩及びケイバナドタングステン酸の銅塩、リンバナドモリブデン酸のナトリウム塩、ケイバナドモリブデン酸のナトリウム塩等を挙げることができるが、これらに限定されるものではない。
本発明（Ｉ）に用いられる担体には特に制限はなく、一般に担体として用いられている多孔質物質であればよい。好ましくは、シリカ、アルミナ、シリカ−アルミナ、珪藻土、モンモリロナイト又はチタニア等が挙げられ、より好ましくはシリカである。また、担体の形状には特に制限はない。具体的には、粉末状、球体、ペレット状等が挙げられるが、これらに限定されるものではない。
さらに、本発明（Ｉ）で用いられる担体の粒子径に特に制限はない。好ましくは、１〜１０ｍｍの範囲であるのが好ましく、より好ましくは３〜８ｍｍである。管状反応器に触媒を充填して反応を行う場合、粒子径が１ｍｍより小さいとガスを流通させるときに大きな圧力損失が生じ、有効にガス循環ができなくなる恐れがある。また粒子径が１０ｍｍより大きいと、触媒内部まで反応ガスが拡散できなくなり、有効に触媒反応が進まなくなる恐れがある。
担体の細孔構造は、その細孔直径が１〜１０００ｎｍにあることが好ましく、２〜８００ｎｍの間がより好ましい。
本発明（Ｉ）の触媒の構造は正確にはわからないが、（ａ）パラジウムは金属状態のパラジウムであるのが好ましく、また（ｂ）群化合物は、複合酸化物と異なり、明らかな構造を持ち、かつ酸性を示すものである。そして（ｃ）群元素は、（ａ）（ｂ）の極近傍にあると考えられる。そのため、（ａ）パラジウム、（ｂ）群化合物及び（ｃ）群元素の相互作用により、従来法に比べ、活性が高く、経時変化の少ない触媒性能を示すものと思われる。
本発明（Ｉ）の触媒の（ａ）パラジウム、（ｂ）群化合物及び（ｃ）群元素が担体中に担持されている触媒中の（ａ）（ｂ）（ｃ）の組成は、（ａ）０．１〜１０質量％：（ｂ）０．１〜９０質量％：（ｃ）（ｂ）に対する質量比で（ｂ）群化合物：（ｃ）群元素＝１：０．０００１〜０．２であるのが好ましく、特に（ａ）０．５〜５．０質量％：（ｂ）１．０〜５０質量％：（ｃ）（ｂ）に対する質量比で（ｂ）群化合物：（ｃ）群元素＝１：０．０００１〜０．２である場合により好ましい結果を与える。
また、特に本発明（Ｉ）の触媒において、（ｃ）群元素を含む化合物が、バナジウム元素及び／又はモリブデン元素を含有するヘテロポリ酸（以下（ｃ）群ヘテロポリ酸という）及び／又はその塩である場合、本発明（Ｉ）の触媒の（ａ）パラジウム、（ｂ）群化合物及び（ｃ）群ヘテロポリ酸及び／又はその塩が担体に保持されている触媒中の（ａ）（ｂ）（ｃ）の組成は、（ａ）０．１〜１０質量％：（ｂ）０．１〜９０質量％：（ｃ）（ｂ）に対する質量比で（ｂ）群化合物：（ｃ）群ヘテロポリ酸及びそれらの塩から選ばれた少なくとも１種の化合物＝１：０．００５〜０．２であるのが好ましく、特に（ａ）０．５〜５．０質量％：（ｂ）１．０〜５０質量％：（ｃ）（ｂ）に対する質量比で（ｂ）群化合物：（ｃ）群ヘテロポリ酸及びそれらの塩から選ばれた少なくとも１種の化合物＝１：０．００５〜０．２である場合により好ましい結果を与える。
なお、ヘテロポリ酸及び／又はその塩は、本発明の触媒中で、種々の水和物の構造を持ちうると考えられる。ここで用いているヘテロポリ酸及び／又はその塩の質量については、無水物の状態の分子式で換算した値を用いている。
既に、従来技術として例示した特開平７−８９８９６号公報及び特開平９−６７２９８号公報で示される酢酸製造用触媒において、その請求項及び発明の詳細な説明において、触媒の構成要素として（ｃ）群元素であるバナジウム又はモリブデンを含有する触媒について記述があるが、（ｂ）群化合物と（ｃ）群元素とを特定の割合で含有する触媒については、その有効性も含めてなんら述べられてはいない。本発明者らは、この点について詳細に検討を行った。
その結果、驚くべきことに、本発明（Ｉ）の酢酸製造用触媒の構成要素のうち、（ｂ）群化合物と（ｃ）群元素の質量比が（ｂ）群化合物：（ｃ）群元素＝１：０．０００１〜０．２、好ましくは（ｂ）群化合物：（ｃ）群元素＝１：０．０００２〜０．１５である場合に、酢酸の空時収率が高く、触媒の経時変化の少ないことを見出したのである。
（ｂ）群化合物と（ｃ）群元素とを上記特定の範囲の質量比で混在させることにより、触媒活性が向上し、かつ経時変化の少なくなることの原因については、現在まだ正確には理解されたわけではないが、以下のように推察される。
まず、バナジウムやモリブデンは、従来、酸化触媒として用いられることが知られているが、バナジウム元素及び／又はモリブデン元素単独で、エチレンから一段で酢酸を製造する方法には有効ではない。事実、実施例で示されるようにエチレンから一段で酢酸を製造する方法として高い活性を得ることはできないことを確認した。また、（ａ）パラジウム及び（ｃ）バナジウム元素及び／又はモリブデン元素の組み合わせ、及び（ｂ）群化合物及び（ｃ）バナジウム元素及び／又はモリブデン元素の組み合わせにおいても、エチレンから高い活性で酢酸を得ることはできなかった。さらに、（ｃ）群元素の（ａ）パラジウムと（ｂ）群化合物からなる触媒に対する添加割合によって、酢酸の活性及び選択性は変化し、触媒の性能が従来法よりも向上する範囲と低下する範囲があることがわかった。そして、鋭意検討の結果、（ｂ）群化合物に対する（ｃ）群元素の比が重要であることが判明した。
例えば、（ｂ）群化合物に対する（ｃ）群元素の質量比が（ｂ）群化合物：（ｃ）群元素＝１：０．０００１未満となるような量では、（ｂ）群化合物と（ｃ）群元素の間に十分な相互作用が生まれず、効果が現れないと考えられる。一方で、（ｂ）群化合物：（ｃ）群元素＝１：０．２超となるような場合には、（ｃ）群元素の（ｂ）群化合物に対する相互作用が大きくなりすぎるために、従来法に比べ、反応活性及び選択率が低下し、酢酸の生産性を低下させてしまうと考えられる。
以上のような理由で、（ｂ）群化合物と（ｃ）群元素との間の質量比には最適値が存在するのであると考えられるのである。
また、前述した特開平７−８９８９６号公報及び特開平９−６７２９８号公報で示される酢酸製造用触媒において、その特許請求の範囲及び発明の詳細な説明の項において、触媒の構成要素として、バナジウム及び／又はモリブデンを含むヘテロポリ酸、すなわち、（ｃ）群ヘテロポリ酸が示されているが、（ｂ）群化合物と（ｃ）群ヘテロポリ酸及びそれらの塩から選ばれた少なくとも１種を特定の割合で含有する触媒の有効性については何らの開示も存在しない。本発明者らは、この点について、詳細に検討を行った。
その結果、驚くべきことに、本発明（Ｉ）の酢酸製造用触媒の構成要素のうち、（ｂ）群化合物と（ｃ）群ヘテロポリ酸及びそれらの塩から選ばれた少なくとも１種の化合物の質量比が、（ｂ）群化合物：（ｃ）群ヘテロポリ酸及びそれらの塩から選ばれた少なくとも１種の化合物＝１：０．００５〜０．２、より好ましくは（ｂ）群化合物：（ｃ）群ヘテロポリ酸及びそれらの塩から選ばれた少なくとも１種の化合物＝１：０．００７〜０．１５である場合に酢酸の空時収率が高く、触媒の経時変化が少ないことを見出した。なお、ヘテロポリ酸及び／又はその塩は、触媒中で、種々の水和物の構造を持ちうると考えられる。ここで用いているヘテロポリ酸及び／又はその塩の質量については、無水物の状態の分子式で換算した値を用いている。
（ｂ）群化合物と（ｃ）群ヘテロポリ酸及びそれらの塩から選ばれた少なくとも１種の化合物をある特定の範囲の質量比で混在させることで、触媒活性が向上し、かつ、経時変化が少ないことの原因については、現在まだ正確に理解されているわけではないが、以下のように推察される。
まず、（ｃ）群ヘテロポリ酸及びそれらの塩から選ばれた少なくとも１種の化合物を単独で用いた場合、特開平７−８９８９６号公報及び特開平９−６７２９８号公報に例示されているように、（ｂ）群化合物よりも低い活性及び選択性を示す。事実、後述の実施例及び比較例においても、その効果が確認されている。従って、エチレンと酸素から酢酸を製造する際には、（ｂ）群化合物と（ｃ）群ヘテロポリ酸及びそれらの塩から選ばれた少なくとも１種の化合物との間の相互作用が重要な要素になっているといえる。
その結果、例えば、（ｂ）群化合物に対する（ｃ）群ヘテロポリ酸及びそれらの塩から選ばれた少なくとも１種の化合物の質量比が、（ｂ）群化合物：（ｃ）群ヘテロポリ酸及びそれらの塩から選ばれた少なくとも１種の化合物＝１：０．００５未満となるような少量では、（ｂ）群化合物と（ｃ）群ヘテロポリ酸及びそれらの塩から選ばれた少なくとも１種の化合物の間に十分な相互作用が生まれず、効果が現れないと考えられる。
一方で、（ｂ）群化合物：（ｃ）群ヘテロポリ酸及びそれらの塩から選ばれた少なくとも１種の化合物＝１：０．２以上となるような場合には、単独で用いた場合には触媒性能が低いヘテロポリ酸である（ｃ）群ヘテロポリ酸及びそれらの塩から選ばれた少なくとも１種の化合物の量が多くなるために、（ｂ）群化合物のみを用いた触媒よりも反応活性及び選択性が低下し、かつ、経時変化が大きくなってしまうと考えられる。
以上のような理由で、（ｂ）群化合物と（ｃ）群ヘテロポリ酸及びそれらの塩から選ばれた少なくとも１種の化合物との間の質量比に最適値が存在するのであると考えられる。
本発明（II）の触媒
本発明（II）の触媒は、エチレンと酸素とを反応させる酢酸の製造方法において使用する触媒において、該触媒が、（ａ）パラジウム、（ｂ）ヘテロポリ酸及びそれらの塩よりなる群から選ばれた少なくとも１種の化合物、（ｃ）バナジウム元素及び／又はモリブデン元素、及び（ｄ）周期律表の１４族元素、１５族元素及び１６族元素よりなる群から選ばれた少なくとも１種の元素（以下、「（ｄ）群元素」という）が、担体に担持されている触媒であって、その（ｂ）群化合物と（ｃ）群元素の質量比が（ｂ）群化合物：（ｃ）群元素＝１：０．０００１〜０．２の範囲である酢酸製造用触媒である。
本発明（II）の触媒は、本発明（Ｉ）の触媒に、（ｄ）群元素を含有させた４群系触媒である。本発明（II）の触媒に用いられる（ａ）パラジウム、（ｂ）群化合物及び（ｃ）群元素に関しては、本発明（Ｉ）の触媒の場合と同様である。さらに、担体についても本発明（Ｉ）の触媒の場合と同様である。
本発明（II）で用いられる（ｄ）群元素の具体例としては、スズ、鉛、アンチモン、ビスマス、セレン、テルル等を挙げることができる。好ましくは、テルル及びセレンである。
本発明（II）の触媒の（ａ）パラジウム、（ｂ）群化合物、（ｃ）群元素、及び（ｄ）群元素が担体中に担持されている触媒中の（ａ）（ｂ）（ｃ）（ｄ）の組成は、（ａ）０．１〜１０質量％：（ｂ）０．１〜９０質量％：（ｃ）（ｂ）に対する質量比で（ｂ）群化合物：（ｃ）群元素＝１：０．０００１〜０．２：（ｄ）０．０１〜５．０質量％であるのが好ましく、特に（ａ）０．５〜５．０質量％：（ｂ）１．０〜５０質量％：（ｃ）（ｂ）に対する質量比で（ｂ）群化合物：（ｃ）群元素＝１：０．０００５〜０．１５：（ｄ）０．０５〜２．０質量％である場合により好ましい結果を与える。
また、本発明（Ｉ）の触媒の場合と同様に、（ｂ）群化合物と（ｃ）群元素の質量比が重要であり、その質量比は（ｂ）群化合物：（ｃ）群元素＝１：０．００１〜０．２であるのがよく、好ましくは（ｂ）群化合物：（ｃ）群元素＝１：０．０００２〜０．１５である。
また、特に本発明（ＩＩ）の触媒において、（ｃ）群元素を含む化合物が、バナジウム元素及び／又はモリブデン元素を含有するヘテロポリ酸及び／又はその塩である場合、本発明（ＩＩ）の触媒の（ａ）パラジウム、（ｂ）群化合物、（ｃ）群ヘテロポリ酸及びそれらの塩から選ばれた少なくとも１種の化合物、及び（ｄ）群元素を含有する触媒の（ａ）（ｂ）（ｃ）（ｄ）の組成は、（ａ）０．１〜１０質量％：（ｂ）０．１〜９０質量％：（ｃ）（ｂ）に対する質量比で（ｂ）群化合物：（ｃ）群ヘテロポリ酸及びそれらの塩から選ばれた少なくとも１種の化合物＝１：０．００５〜０．２：（ｄ）０．０１〜５．０質量％であるのが好ましく、特に（ａ）０．５〜５．０質量％：（ｂ）１．０〜５０質量％：（ｃ）（ｂ）に対する質量比で（ｂ）群化合物：（ｃ）群ヘテロポリ酸及びそれらの塩から選ばれた少なくとも１種の化合物＝１：０．００５〜０．２：（ｄ）０．０５〜２．０質量％である場合により好ましい結果を与える。
また、本発明（Ｉ）の触媒と同様に、（ｂ）群化合物と（ｃ）群ヘテロポリ酸及びそれらの塩から選ばれた少なくとも１種の化合物の質量比が重要であり、その質量比は、好ましくは（ｂ）群化合物：（ｃ）群ヘテロポリ酸及びそれらの塩から選ばれた少なくとも１種の化合物＝１：０．００５〜０．２であり、より好ましくは（ｂ）群化合物：（ｃ）群ヘテロポリ酸及びそれらの塩から選ばれた少なくとも１種の化合物＝１：０．００７〜０．１５である。なお、ヘテロポリ酸及び／又はその塩は、本発明の触媒中で、種々の水和物の構造を持ちうると考えられる。ここで用いているヘテロポリ酸及び／又はその塩の質量については、無水物の状態の分子式で換算した値を用いている。
本発明（III）の触媒
本発明（III）の触媒は、エチレンと酸素とを反応させる酢酸の製造方法において使用する触媒において、該触媒が、（ａ）パラジウム、（ｂ）ヘテロポリ酸及びそれらの塩よりなる群から選ばれた少なくとも１種の化合物、（ｃ）バナジウム元素及び／又はモリブデン元素、（ｄ）周期律表の１４族元素、１５族元素及び１６族元素よりなる群から選ばれた少なくとも１種の元素、及び（ｅ）周期律表の７族元素、８族元素、９族元素、１０族元素、１１族元素及び１２族元素よりなる群から選ばれた少なくとも１種の元素（以下、「（ｅ）群元素」という）が、担体に担持されている触媒であって、その（ｂ）群化合物と（ｃ）群元素の質量比が（ｂ）群化合物：（ｃ）群元素＝１：０．０００１〜０．２の範囲である酢酸製造用触媒である。
本発明（III）の触媒は、本発明（II）の触媒に、（ｅ）群元素を含有させた５群系触媒である。本発明（III）の触媒に用いられる（ａ）パラジウム、（ｂ）群化合物、（ｃ）群元素及び（ｄ）群元素に関しては、本発明（II）の触媒の場合と同様である。さらに、担体についても本発明（II）の触媒の場合と同様である。
本発明（III）で用いられる（ｅ）群元素の具体例としては、クロム、マンガン、レニウム、ルテニウム、イリジウム、ロジウム、ニッケル、金及び亜鉛が挙げられる。特に好ましくは、銅、金及び亜鉛である。
本発明（III）の触媒の（ａ）パラジウム、（ｂ）群化合物、（ｃ）群元素、（ｄ）群元素及び（ｅ）群元素が、担体中に担持されている触媒中の（ａ）（ｂ）（ｃ）（ｄ）（ｅ）の組成は、（ａ）０．１〜１０質量％：（ｂ）０．１〜９０質量％：（ｃ）（ｂ）に対する質量比で（ｂ）群化合物：（ｃ）群元素＝１：０．０００１〜０．２：（ｄ）０．０１〜５．０質量％：（ｅ）０．０１〜５．０質量％であるのが好ましく、特に（ａ）０．５〜５．０質量％：（ｂ）１．０〜５０質量％：（ｃ）（ｂ）に対する質量比で（ｂ）群化合物：（ｃ）群元素＝１：０．０００５〜０．１５：（ｄ）０．０５〜２．０質量％：（ｅ）０．０５〜２．０質量％である場合により好ましい結果を与える。
また、本発明（Ｉ）の触媒の場合と同様に（ｂ）群化合物と（ｃ）群元素の質量比が重要であり、その質量比は（ｂ）群化合物：（ｃ）群元素＝１：０．０００１〜０．２であるのがよく、好ましくは（ｂ）群化合物：（ｃ）群元素＝１：０．０００２〜０．１５である。
また、特に本発明（ＩＩＩ）の触媒において、（ｃ）群元素を含む化合物が、バナジウム元素及び／又はモリブデン元素を含有するヘテロポリ酸及び／又はその塩である場合、本発明（ＩＩＩ）の触媒の（ａ）パラジウム、（ｂ）群化合物、（ｃ）群ヘテロポリ酸及びそれらの塩から選ばれた少なくとも１種の化合物、（ｄ）群元素、及び（ｅ）群元素を含有する触媒の（ａ）（ｂ）（ｃ）（ｄ）（ｅ）の組成は、（ａ）０．１〜１０質量％：（ｂ）０．１〜９０質量％：（ｃ）（ｂ）に対する質量比で（ｂ）群化合物：（ｃ）群ヘテロポリ酸及びそれらの塩から選ばれた少なくとも１種の化合物＝１：０．００５〜０．２：（ｄ）０．０１〜５．０質量％：（ｅ）０．０１〜５．０質量％であるのが好ましく、特に（ａ）０．５〜５質量％：（ｂ）１．０〜５０質量％：（ｃ）（ｂ）に対する質量比で（ｂ）群化合物：（ｃ）群ヘテロポリ酸及びそれらの塩から選ばれた少なくとも１種の化合物＝１：０．００５〜０．２：（ｄ）０．０５〜２．０質量％：（ｅ）０．０５〜２．０質量％である場合により好ましい結果を与える。
また、本発明（Ｉ）の触媒と同様に、（ｂ）群化合物と（ｃ）群ヘテロポリ酸及びそれらの塩から選ばれた少なくとも１種の化合物の質量比が重要であり、その質量比は、好ましくは（ｂ）群化合物：（ｃ）群ヘテロポリ酸及びそれらの塩から選ばれた少なくとも１種の化合物＝１：０．００５〜０．２であり、より好ましくは（ｂ）群化合物：（ｃ）群ヘテロポリ酸及びそれらの塩から選ばれた少なくとも１種の化合物＝１：０．００７〜０．１５である。なお、ヘテロポリ酸及び／又はその塩は、本発明の触媒中で、種々の水和物の構造を持ちうると考えられる。ここで用いているヘテロポリ酸及び／又はその塩の質量については、無水物の状態の分子式で換算した値を用いている。
元素分析の方法
本発明（Ｉ）〜（III）の触媒中に含まれる元素の量は、以下の方法で測定できる。一定量の触媒を、乳鉢等で粉砕して均一な粉末とした後、その触媒粉末をフッ酸、王水等の酸に加えて加熱攪拌し、溶解させて均一な溶液とする。次に、その溶液をイオンを含まない純水によって適当な濃度まで希釈し、分析用の溶液とする。その溶液をプラズマ発光分析装置（例えば、セイコー電子工業株式会社製ＳＰＳ−１７００）によって、定量分析する。装置の精度は、市販されている各元素の標準試薬によって容易に補正することができ、再現性のある定量が可能である。
本発明（IV）の酢酸製造用触媒の製造方法の説明
本発明（IV）は、本発明（Ｉ）〜（III）の酢酸製造用触媒の製造方法である。
本発明（IV）の製造方法（１）
本発明（IV）の製造方法（１）は、以下の第１工程及び第２工程を含む本発明（Ｉ）の触媒の製造方法である。
第１工程
担体に、（ａ）パラジウムを担持して、（ａ）パラジウム担持触媒を得る工程。
第２工程
第１工程で得た（ａ）パラジウム担持触媒に、（ｂ）群化合物及び（ｃ）群元素を担持して、酢酸製造用触媒を得る工程。
この第１工程は、（ａ）パラジウムを担体に担持して、（ａ）パラジウム担持触媒を得る工程である。
本発明（IV）の製造方法（１）において、（ａ）パラジウムの原料化合物は、特に限定されるものではない。具体的には、金属パラジウム、塩化パラジウム等のハロゲン化物、酢酸パラジウム等の有機酸塩、硝酸パラジウム等の硝酸塩、酸化パラジウム、テトラクロロパラジウム酸ナトリウム、テトラクロロパラジウム酸カリウム等が挙げられ、さらにアセチルアセトナート、ニトリル、アンモニウム等の有機化合物を配位子に持つ錯体も挙げられる。特に好ましくは、テトラクロロパラジウム酸ナトリウム、テトラクロロパラジウム酸カリウム、硝酸パラジウム等が挙げられる。
（ａ）パラジウムの担体への担持方法には、特に制限はない。いかなる方法で担持を行ってもよく、例えば、水又はアセトンなどの適当な溶媒、塩酸、硝酸、酢酸などの無機酸又は有機酸、或いはそれらの溶液に該原料化合物を溶解し、これに担体を含浸した後、乾燥するなどの方法で担体に担持することができる。
第１工程において（ａ）パラジウムを担体に担持した後に、（ａ）パラジウムを金属状態へ転化することが好ましい。その際、金属状態への転化方法に特に制限はなく、公知の方法を用いることができる。具体的には、例えば、パラジウム化合物を担持した触媒を、そのままで、或いは水酸化ナトリウム、メタケイ酸ナトリウム及び／又は水酸化バリウム等の水溶液で処理し、パラジウム化合物を酸化物又は水酸化物に変換した後に、ヒドラジン、水素などの適切な還元剤により金属パラジウムに還元する方法などが挙げられる。
（ａ）パラジウムの金属状態への転化操作は、（ａ）パラジウムを担持した触媒を単離した後に行っても、又は担持操作に引き続いて行ってもよい。条件が許せば、単離することなく、担持操作に引き続いて行うことが好ましい。
以上のようにして、（ａ）パラジウム担持触媒を得ることができる。
本発明（IV）の製造方法（１）の第２工程は、第１工程で得られたパラジウム担持触媒に、（ｂ）群化合物及び（ｃ）群元素を担持することにより、本発明（Ｉ）の触媒を得る方法である。
この第２工程において用いられる（ｂ）群化合物は、本発明（Ｉ）の触媒の場合と同様である。
第２工程において用いられる（ｃ）群元素の原料化合物としては、特に制限されるものではなく、該元素そのもの、あるいは該元素を含有する酸化物、塩化物、硫化物等が挙げられる。具体的には、例えば、三塩化バナジン、塩化バナジル、オキシ塩化バナジル等の塩化物、二酸化バナジン、三酸化バナジン、五酸化バナジン、バナジン酸、モリブデン酸、メタバナジン酸、メタバナジン酸アンモニウム、メタバナジン酸ナトリウム、モリブデン酸アンモニウム、モリブデン酸カリウム等の酸化物及びそれらの塩、スルファトバナジン酸、硫酸バナジルなどが挙げられ、さらにアセチルアセトナート等の有機化合物を配位子に持つ錯体、及びバナジウム及び／又はモリブデンを骨格内に含有するヘテロポリ酸及びそれらの塩も挙げられる。
ヘテロポリ酸及びそれらの塩としては、具体的には、例えば、リンモリブデン酸、リンバナドモリブデン酸、リンバナドタングステン酸、ケイモリブデン酸、ケイバナドモリブデン酸、ケイバナドタングステン酸などが挙げられる。
これらの（ｃ）群元素の原料化合物としては、好ましくは、メタバナジン酸アンモニウム、モリブデン酸アンモニウム、及びバナジウム及び／又はモリブデンを骨格内に含有するヘテロポリ酸が挙げられる。
（ｂ）群化合物の担持方法については特に制限はなく、公知の方法を用いることができる。具体的には、含浸法、スプレー法、蒸発乾固法、混練法、付着法等の手段が挙げられるが、これらに限定されるものではない。含浸の際に用いる溶媒としては、無機酸を溶解させるものであればいずれでもよく、水、有機溶媒及びそれらの混合物を用いることができる。好ましくは、水、アルコール等が用いられる。
（ｃ）群元素の担持方法については特に制限はなく、公知の方法を用いることができる。具体的には、含浸法、スプレー法、蒸発乾固法、混練法、付着法等の手段が挙げられるが、これらに限定されるものではない。含浸の際に用いる溶媒としては、無機酸を溶解させるものであればいずれでもよく、水、有機溶媒及びそれらの混合物を用いることができる。好ましくは、水、アルコール等が用いられる。
（ｂ）群化合物及び（ｃ）群元素の担体への担持は、いかなる順序で行ってもよい。すなわち、各々の担持を同時に行ってもよいし、相前後して行ってもよいけれども、一般には同時に行うのが好ましい。
以上のようにして、本発明（Ｉ）の触媒を得ることができる。
本発明（IV）の製造方法（２）
本発明（IV）の製造方法（２）は、本発明（II）の触媒の製造方法である。
本発明（II）の触媒は、本発明（IV）の製造方法（１）の第１工程または第２工程のいずれかまたはその両方において、（ｄ）群元素を添加することにより製造できる。
すなわち、この第１工程は、担体に（ａ）パラジウム、又はパラジウム及び（ｄ）群元素を担持して、（ａ）パラジウム担持触媒を得る工程である。
第１工程で用いられる（ａ）パラジウムの原料化合物、金属状態へ転化する場合の転化方法、及び担体への担持方法は、本発明（IV）における本発明（Ｉ）の触媒の製造方法（１）の第１工程の場合と同様である。
第１工程において、（ｄ）群元素を添加する場合、（ｄ）群元素の触媒調製に用いられる原料化合物としては、特に制限されるものではなく、該元素そのもの、あるいは該元素を含有するハロゲン化物、硝酸塩、酢酸塩、リン酸塩、硫酸塩、酸化物等が挙げられ、さらにアセチルアセトナート、ニトリル等の有機物を配位子に持つ錯体等も挙げられる。
具体的には、例えば、塩化セレン、塩化テルル、塩化ビスマス、塩化鉛等の塩化物塩、硝酸アンチモン、硝酸スズ、硝酸ビスマス、硝酸鉛等の硝酸塩、酢酸スズ、酢酸ビスマス、酢酸鉛等の酢酸塩、酸化セレン、セレン酸（Ｈ4ＳｅＯ4）及び／又はその塩類、亜セレン酸（Ｈ2ＳｅＯ3）及び／又はその塩類、酸化テルル、テルル酸（Ｈ6ＴｅＯ6）及び／又はその塩類、亜テルル酸（Ｈ2ＴｅＯ3）及び／又はその塩類、金属テルル、又はアンチモン酸カリウム等が挙げられるがこれらに限定されるものではない。好ましくは、亜テルル酸ナトリウム、亜テルル酸カリウム、テルル酸、亜セレン酸カリウム等が挙げられる。
（ｄ）群元素の担体への担持方法には、特に制限はなく、いかなる方法で行ってもよい。例えば、（ｄ）群元素の原料化合物を、水又はアセトンなどの適当な溶媒や塩酸、硝酸、酢酸などの無機酸または有機酸に溶解し、これを担体に含浸した後、乾燥するなどの方法で担体に担持することができる。
また、担持方法の形式としては、含浸法、蒸発乾固法、混練法、スプレー法等の手段が挙げられるが、これらに限定されるものではない。
（ａ）パラジウムの担体への担持と、（ｄ）群元素の担体への担持は、いかなる順序で行ってもよい。すなわち、各々の担持を同時に行ってもよいし、相前後して行ってもよいけれども、一般には（ｄ）群元素の担体への担持を（ａ）パラジウムの原料化合物の担持と同時に行うのが好ましい。
その後、所望ならば、（ａ）パラジウム担持触媒を常法により濾取した後に、ハロゲン化物やナトリウム等のアルカリ塩等の触媒反応における反応阻害物質を取り除くために、水洗、乾燥することができる。
以上のようにして、（ａ）パラジウム担持触媒を得ることができる。
本発明（IV）の製造方法（２）の第２工程は、第１工程で得られた（ａ）パラジウム担持触媒に、（ｂ）群化合物及び（ｃ）群元素、又はそれらと（ｄ）群元素とを担持することにより、本発明（II）の触媒を得る方法である。
第２工程において、（ｂ）群化合物の原料化合物及び担体への担持方法は、本発明（IV）の製造方法（１）の第２工程の場合と同様である。また、（ｃ）群元素の原料化合物及び担体への担持方法は本発明（IV）の製造方法（１）の第２工程の場合と同様である。さらに、（ｄ）群元素の原料化合物及び担体への担持方法は、本発明（IV）の製造方法（２）の第１工程の場合と同様である。
第２工程において、（ｂ）群化合物、（ｃ）群元素、及び（ｄ）群元素の担体への担持は、いかなる順序で行ってもよい。すなわち、各々の担持を同時に行ってもよいし、相前後して行ってもよいけれども、一般には同時に行うのが好ましい。
以上のようにして、本発明（II）の触媒を得ることができる。
本発明（IV）の製造方法（３）
本発明（IV）の製造方法（３）は、本発明（III）の触媒の製造方法である。
本発明（III）の触媒は、本発明（IV）の製造方法（１）の第１工程又は第２工程のいずれかまたはその両方において、（ｄ）群元素及び／又は（ｅ）群元素を添加することにより製造できる。
この第１工程は、担体に（ａ）パラジウム、又はパラジウム及び（ｄ）群元素及び／又は（ｅ）群元素を担持して、（ａ）パラジウム担持触媒を得る工程である。
第１工程で用いられる（ａ）パラジウムの原料化合物、金属状態に転化する場合の転化方法、担体への担持方法は、本発明（IV）における本発明（Ｉ）の触媒の製造方法（１）の第１工程の場合と同様である。
また、第１工程において、（ｄ）群元素を添加する場合、（ｄ）群元素の原料化合物及び担体への担持方法は、本発明（IV）における本発明（II）の触媒の製造方法（２）の第１工程の場合と同様である。
第１工程において、（ｅ）群元素を添加する場合、（ｅ）群元素の原料化合物としては、特に制限されるものではなく、該元素そのもの、あるいは該元素を含有するハロゲン化物、硝酸塩、酢酸塩、リン酸塩、硫酸塩、酸化物等が挙げられ、さらにアセチルアセトナート、ニトリル等の有機物を配位子に持つ錯体等も挙げられる。
具体的には、塩化クロム、塩化マンガン、塩化レニウム、塩化ルテニウム、塩化ロジウム、塩化イリジウム、塩化ニッケル、塩化金酸及びそれらの塩類、塩化亜鉛等の塩化物、硝酸クロム、硝酸マンガン、硝酸ニッケル、硝酸イリジウム、硝酸亜鉛等の硝酸塩、酢酸クロム、酢酸マンガン、酢酸レニウム、酢酸ルテニウム、酢酸イリジウム、酢酸ニッケル、酢酸亜鉛等の酢酸塩等が挙げられるが、これらに限定されるものではない。好ましくは、塩化金酸、塩化亜鉛、塩化銅、硝酸亜鉛等が挙げられる。
（ｅ）群元素の担体への担持方法には、特に制限はなく、いかなる方法で行ってもよい。例えば、（ｅ）群元素の原料化合物を、水又はアセトンなどの適当な溶媒や塩酸、硝酸、酢酸などの無機酸または有機酸に溶解し、これを担体に含浸した後、乾燥するなどの方法で担体に担持することができる。また、担持方法の形式としては、含浸法、蒸発乾固法、混練法、スプレー法等の手段が挙げられるが、これらに限定されるものではない。
（ａ）パラジウムと（ｄ）群元素及び／又は（ｅ）群元素の担体への担持は、いかなる順序で行ってもよい。すなわち、各々の担持を同時に行ってもよいし、相前後して行ってもよい。一般的には、（ｄ）群元素及び（ｅ）群元素の担体への担持を、（ａ）パラジウムの原料と同時に行うことが好ましい。
その後、所望ならば、（ａ）パラジウム担持触媒を常法により濾取した後に、ハロゲン化物やナトリウム等のアルカリ塩等の触媒反応における反応阻害物質を取り除くために、水洗、乾燥することができる。
以上のようにして、（ａ）パラジウム担持触媒を得ることができる。
本発明（IV）の製造方法（３）の第２工程は、第１工程で得られた（ａ）パラジウム担持触媒に、（ｂ）群化合物及び（ｃ）群元素、又はそれらと（ｄ）群元素及び／又は（ｅ）群元素とを担持することにより、本発明（III）の触媒を得る方法である。
第２工程において、（ｂ）群化合物の原料化合物及び担体への担持方法については、本発明（IV）の製造方法（１）の第２工程の場合と同様である。また、（ｃ）群元素の原料化合物及び担体への担持方法は、本発明（IV）の製造方法（１）の第２工程の場合と同様である。さらに、（ｄ）群元素の原料化合物及び担体への担持方法は、本発明（IV）の製造方法（２）の第１工程の場合と同様である。さらに、（ｅ）群元素の原料化合物及び担体への担持方法は、本発明（IV）の製造方法（３）の第１工程の場合と同様である。
第２工程において、（ａ）パラジウム担持触媒への、（ｂ）群化合物、（ｃ）群元素と、（ｄ）群元素及び／又は（ｅ）群元素との担体への担持は、いかなる順序で行ってもよい。すなわち、各々の担持を同時に行ってもよいし、相前後して行ってもよいけれども、一般には同時に行うのが好ましい。
以上のようにして、本発明（III）の触媒を得ることができる。
本発明（Ｖ）の酢酸の製造方法の説明
本発明（Ｖ）の酢酸の製造方法において、エチレンと酸素を反応させて、酢酸を製造する際の反応温度には、特に制限はない。好ましくは１００〜３００℃であり、さらに好ましくは１２０〜２５０℃である。また、反応圧力は、設備の点から０．０〜３．０ＭＰａ（ゲージ圧）であるのが実用上有利であるが、特に制限はない。より好ましくは０．１〜１．５ＭＰａ（ゲージ圧）の範囲である。
本発明の酢酸の製造方法において、反応系に供給するガスは、エチレンと酸素を含み、さらに必要に応じて窒素、二酸化炭素、希ガスなどを希釈剤として使用することができる。
かかる供給ガスの全量に対して、エチレンは５〜８０容量％、特に８〜５０容量％の割合となる量で、酸素は１〜１５容量％、特に３〜１２容量％の割合となる量で、反応系に供給されるのが好ましい。
また、この反応系においては、水を反応系内に存在させると、酢酸生成活性と選択率の向上、及び触媒の活性維持に著しい効果が得られる。水蒸気は、反応ガス中に１〜５０容量％の範囲で含まれるのが好適であるが、より好ましくは５〜４０容量％である。
本発明（Ｖ）の酢酸の製造方法において、原料エチレンとして高純度のものを用いることが好ましいが、メタン、エタン、プロパン等の低級飽和炭化水素が混入しても差し支えない。また、酸素は窒素、炭酸ガス等の不活性ガスで希釈されたもの、例えば、空気の形でも供給できるが、反応ガスを循環させる場合には、一般には高濃度、好適には９９％以上の酸素を用いる方が有利である。
反応混合ガスは、標準状態において、空間速度（ＳＶ）１０〜１５０００ｈｒ-1、特に３００〜８０００ｈｒ-1で触媒に通すのが好ましい。
反応形式としては、特に制限はなく、公知の方法、例えば、固定床、流動床などの形式を採り得る。好ましくは、耐蝕性を有する反応管に前述の触媒を充填した固定床を採用することが、実用上有利である。
以下、実施例により本発明をさらに説明するが、これらの実施例は本発明を説明するためのものであって、本発明はこれらの実施例ににより何らの限定もされるものではない。
担体の前処理
本発明で用いた全ての担体は、前処理として、１１０℃の空気下で、４時間乾燥を行った。
水の使用
本実施例で用いた水は、全て脱イオン水である。
実施例１
シリカ担体［ズードヘミー製：ＫＡ−１、５ｍｍφ］（６９ｇ）を、テトラクロロパラジウム酸ナトリウム［田中貴金属製：Ｎａ2ＰｄＣｌ4］（３．８０ｇ）の水溶液（４５ｍｌ）へ浸漬し、全量を吸収させた。次に、これをメタケイ酸ナトリウム９水和物［和光純薬製：Ｎａ2ＳｉＯ3・９Ｈ2Ｏ］（８．０ｇ）の水溶液（１００ｍｌ）に加え、室温で２０時間静置した。次いで、これにヒドラジン１水和物［和光純薬製：Ｎ2Ｈ4・Ｈ2Ｏ］（６．５ｇ）を添加し、緩やかに攪拌した後、室温で４時間静置し、金属パラジウムに還元した。その後触媒を濾取し、デカンテーションを行った後、ストップコック付きのガラスカラムに移し、４０時間水を流通させ、洗浄した。次いで、空気気流下に１１０℃で４時間乾燥し、金属パラジウム担持触媒を得た。
さらに、上記金属パラジウム担持触媒に、ケイタングステン酸２６水和物［日本無機化学工業製：Ｈ4ＳｉＷ12Ｏ40・２６Ｈ2Ｏ］（２３．５５ｇ）及びメタバナジン酸アンモニウム［和光純薬製：ＮＨ4ＶＯ3］（０．０５３ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒１を得た。
実施例２
実施例１においてメタバナジン酸アンモニウムの代わりに、モリブデン酸アンモニウム４水和物［和光純薬：（ＮＨ4）6Ｍｏ7Ｏ24・４Ｈ2Ｏ］（０．８８５ｇ）を用いた以外は、実施例１と同様に操作して、酢酸製造用触媒２を得た。
実施例３
シリカ担体［ズードヘミー製：ＫＡ−１、５ｍｍφ］（６９ｇ）を、テトラクロロパラジウム酸ナトリウム［Ｎａ2ＰｄＣｌ4］（３．８０ｇ）の水溶液（４５ｍｌ）へ浸漬し、全量を吸収させた。次に、これをメタケイ酸ナトリウム９水和物［Ｎａ2ＳｉＯ3・９Ｈ2Ｏ］（８．０ｇ）の水溶液（１００ｍｌ）に加え、室温で２０時間静置した。次いで、これにヒドラジン１水和物［Ｎ2Ｈ4・Ｈ2Ｏ］（６．５ｇ）を添加し、緩やかに攪拌した後、室温で４時間静置し、金属パラジウムに還元した。その後触媒を濾取し、デカンテーションを行った後、ストップコック付きのガラスカラムに移し、４０時間水を流通させ、洗浄した。次いで、空気気流下に１１０℃で４時間乾燥し、金属パラジウム担持触媒を得た。
さらに、上記金属パラジウム担持触媒に、ケイタングステン酸２６水和物［日本無機化学工業製：Ｈ4ＳｉＷ12Ｏ40・２６Ｈ2Ｏ］（２３．５５ｇ）、テルル酸［関東化学製：Ｈ6ＴｅＯ6］（０．２７ｇ）及びメタバナジン酸アンモニウム［ＮＨ4ＶＯ3］（０．０５３ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒３を得た。
実施例４
シリカ担体［ズードヘミー製：ＫＡ−１、５ｍｍφ］（６９ｇ）を、テトラクロロパラジウム酸ナトリウム［Ｎａ2ＰｄＣｌ4］（３．８０ｇ）及び塩化金酸４水和物［田中貴金属製：Ｈ4ＡｕＣｌ4・４Ｈ2Ｏ］（０．７８ｇ）の水溶液（４５ｍｌ）へ浸漬し、全量を吸収させた。次に、これをメタケイ酸ナトリウム９水和物［Ｎａ2ＳｉＯ3・９Ｈ2Ｏ］（１０．５ｇ）の水溶液（１００ｍｌ）に加え、室温で２０時間静置した。次いで、これにヒドラジン１水和物［Ｎ2Ｈ4・Ｈ2Ｏ］（６．５ｇ）を添加し、緩やかに攪拌した後、室温で４時間静置し、金属パラジウムに還元した。その後触媒を濾取し、デカンテーションを行った後、ストップコック付きのガラスカラムに移し、４０時間水を流通させ、洗浄した。次いで、空気気流下に１１０℃で４時間乾燥して金を含む金属パラジウム担持触媒を得た。
次に、上記金を含む金属パラジウム担持触媒に、亜テルル酸ナトリウム［和光純薬製：Ｎａ2ＴｅＯ3］（０．２７ｇ）の水溶液（４５ｍｌ）を浸漬し、全量を吸収させた。その後、空気下に１１０℃で４時間乾燥して、金、テルル含む金属パラジウム担持触媒を得た。
さらに、上記の金、テルルを含む金属パラジウム担持触媒に、ケイタングステン酸２６水和物［日本無機化学工業製：Ｈ4ＳｉＷ12Ｏ40・２６Ｈ2Ｏ］（２３．５５ｇ）及びメタバナジン酸アンモニウム［ＮＨ4ＶＯ3］（０．０５３ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒４を得た。
実施例５
実施例４において塩化金酸４水和物の代わりに、塩化亜鉛［和光純薬：ＺｎＣｌ2］（０．１４ｇ）を用いた以外は、実施例４と同様に操作して、酢酸製造用触媒５を得た。
比較例１
シリカ担体［ズードヘミー製：ＫＡ−１、５ｍｍφ］（６９ｇ）を、テトラクロロパラジウム酸ナトリウム［田中貴金属製：Ｎａ2ＰｄＣｌ4］（３．８０ｇ）の水溶液（４５ｍｌ）へ浸漬し、全量を吸収させた。次に、これをメタケイ酸ナトリウム９水和物［和光純薬製：Ｎａ2ＳｉＯ3・９Ｈ2Ｏ］（８．０ｇ）の水溶液（１００ｍｌ）に加え、室温で２０時間静置した。次いで、これにヒドラジン１水和物［和光純薬製：Ｎ2Ｈ4・Ｈ2Ｏ］（６．５ｇ）を添加し、緩やかに攪拌した後、室温で４時間静置し、金属パラジウムに還元した。その後触媒を濾取し、デカンテーションを行った後、ストップコック付きのガラスカラムに移し、４０時間水を流通させ、洗浄した。次いで、空気気流下に１１０℃で４時間乾燥し、金属パラジウム担持触媒を得た。
さらに、上記金属パラジウム担持触媒に、ケイタングステン酸２６水和物［日本無機化学工業製：Ｈ4ＳｉＷ12Ｏ40・２６Ｈ2Ｏ］（２３．５５ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒６を得た。
比較例２
シリカ担体［ズードヘミー製：ＫＡ−１、５ｍｍφ］（６９ｇ）にメタバナジン酸アンモニウム［和光純薬製：ＮＨ4ＶＯ3］（０．０５３ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒７を得た。
比較例３
シリカ担体［ズードヘミー製：ＫＡ−１、５ｍｍφ］（６９ｇ）を、テトラクロロパラジウム酸ナトリウム［田中貴金属製：Ｎａ2ＰｄＣｌ4］（３．８０ｇ）の水溶液（４５ｍｌ）へ浸漬し、全量を吸収させた。次に、これをメタケイ酸ナトリウム９水和物［和光純薬製：Ｎａ2ＳｉＯ3・９Ｈ2Ｏ］（８．０ｇ）の水溶液（１００ｍｌ）に加え、室温で２０時間静置した。次いで、これにヒドラジン１水和物［和光純薬製：Ｎ2Ｈ4・Ｈ2Ｏ］（６．５ｇ）を添加し、緩やかに攪拌した後、室温で４時間静置し、金属パラジウムに還元した。その後触媒を濾取し、デカンテーションを行った後、ストップコック付きのガラスカラムに移し、４０時間水を流通させ、洗浄した。次いで、空気気流下に１１０℃で４時間乾燥し、金属パラジウム担持触媒を得た。
さらに、上記金属パラジウム担持触媒に、メタバナジン酸アンモニウム［和光純薬製：ＮＨ4ＶＯ3］（０．０５３ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒８を得た。
比較例４
シリカ担体［ズードヘミー製：ＫＡ−１、５ｍｍφ］（６９ｇ）を、テトラクロロパラジウム酸ナトリウム［Ｎａ2ＰｄＣｌ4］（３．８０ｇ）の水溶液（４５ｍｌ）へ浸漬し、全量を吸収させた。次に、これをメタケイ酸ナトリウム９水和物［Ｎａ2ＳｉＯ3・９Ｈ2Ｏ］（８．０ｇ）の水溶液（１００ｍｌ）に加え、室温で２０時間静置した。次いで、これにヒドラジン１水和物［Ｎ2Ｈ4・Ｈ2Ｏ］（６．５ｇ）を添加し、緩やかに攪拌した後、室温で４時間静置し、金属パラジウムに還元した。その後触媒を濾取し、デカンテーションを行った後、ストップコック付きのガラスカラムに移し、４０時間水を流通させ、洗浄した。次いで、空気気流下に１１０℃で４時間乾燥し、金属パラジウム担持触媒を得た。
さらに、上記金属パラジウム担持触媒に、ケイタングステン酸２６水和物［日本無機化学工業製：Ｈ4ＳｉＷ12Ｏ40・２６Ｈ2Ｏ］（２３．５５ｇ）及びメタバナジン酸アンモニウム［和光純薬製：ＮＨ4ＶＯ3］（０．００３６ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒９を得た。
比較例５
シリカ担体［ズードヘミー製：ＫＡ−１、５ｍｍφ］（６９ｇ）を、テトラクロロパラジウム酸ナトリウム［Ｎａ2ＰｄＣｌ4］（３．８０ｇ）及び塩化亜鉛［和光純薬製：ＺｎＣｌ2］（０．１４ｇ）の水溶液（４５ｍｌ）へ浸漬し、全量を吸収させた。次に、これをメタケイ酸ナトリウム９水和物［Ｎａ2ＳｉＯ3・９Ｈ2Ｏ］（１０．５ｇ）の水溶液（１００ｍｌ）に加え、室温で２０時間静置した。次いで、これにヒドラジン１水和物［Ｎ2Ｈ4・Ｈ2Ｏ］（６．５ｇ）を添加し、緩やかに攪拌した後、室温で４時間静置し、金属パラジウムに還元した。その後触媒を濾取し、デカンテーションを行った後、ストップコック付きのガラスカラムに移し、４０時間水を流通させ、洗浄した。次いで、空気気流下に１１０℃で４時間乾燥して亜鉛を含む金属パラジウム担持触媒を得た。
次に、上記亜鉛を含む金属パラジウム担持触媒に、亜テルル酸ナトリウム［Ｎａ2ＴｅＯ3］（０．２７ｇ）の水溶液（４５ｍｌ）を含浸させた。その後、空気下に１１０℃で４時間乾燥して、亜鉛、テルル含む金属パラジウム担持触媒を得た。
さらに、上記の亜鉛、テルルを含む金属パラジウム担持触媒に、ケイタングステン酸２６水和物［Ｈ4ＳｉＷ12Ｏ40・２６Ｈ2Ｏ］（２３．５５ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒１０を得た。
酢酸製造用触媒の元素分析
実施例１〜５及び比較例１〜５で得た酢酸製造用触媒中に含まれる触媒成分の元素分析を、以下のようにして行った。各酢酸製造用触媒を、王水及び／又はフッ酸と王水の混合液に、圧力下に加熱処理することにより溶解させ、各成分を完全に抽出し、高周波誘導結合プラズマ（ＩＣＰ）発光分析法により測定した。ＩＣＰ発光分析測定装置として、セイコーインスツルメンツ株式会社製ＳＰＳ−１７００を用いた。
表１に実施例１〜５及び比較例１〜５で得た酢酸製造用触媒について、各成分の質量％を示した。なお、表中における％とは、各触媒に対する質量％を表す。
0003748820.tif 000002
実施例６〜１０及び比較例６〜１０
実施例１〜５及び比較例１〜５で得た酢酸製造用触媒（１８．５ｇ）をＳＵＳ３１６製反応管（内径２５ｍｍ）に充填し、触媒層の反応ピーク温度２００℃、反応圧力０．８ＭＰａ（ゲージ圧）で、エチレン：酸素：水：窒素の容量比＝１０：６：１５：６９の割合で混合したガスを、空間速度１８００ｈ-1にて導入して、エチレンと酸素から酢酸を得る反応を行った。生成したガスを冷却し、冷却後の凝縮液及びガス成分をそれぞれガスクロマトグラフィー［島津科学、ＧＣ−１４Ｂ、ＦＩＤおよびＴＣＤ］にて分析した。
触媒の活性度を、時間当たりの触媒体積（リットル）当たりで製造された酢酸の質量（空間時間収率ＳＴＹ／単位ｇ／ｈ・ｌｃａｔ）として計算し、選択率をエチレンに対する生成物のパーセントとして計算した。
反応結果を、表２に示す。
0003748820.tif 000003
実施例１１
実施例５で得た酢酸製造用触媒（１５ｇ）をＳＵＳ３１６製反応管（内径２５ｍｍ）に充填し、加熱浴槽温度１７０℃、反応圧力０．８ＭＰａ（ゲージ圧）で、エチレン：酸素：水：窒素の容量比＝１０：６：１５：６９の割合で混合したガスを、空間速度２３５０ｈ-1にて導入して、エチレンと酸素から酢酸を得る反応を行った。生成したガスを冷却し、冷却後の凝縮液及びガス成分をそれぞれガスクロマトグラフィー［島津科学製、ＧＣ−１４Ｂ、ＦＩＤおよびＴＣＤ］にて分析した。
触媒の活性度を、時間当たりの触媒体積（リットル）当たりで製造された酢酸の重量（空間時間収率ＳＴＹ／単位ｇ／ｈ・ｌｃａｔ）として計算し、その経時変化を示した。
反応結果を、図１に示す。
比較例１１
比較例５で得た酢酸製造用触媒（１５ｇ）を用いた以外は実施例１１と同様にして反応を行い、経時変化を測定した。反応結果を、図１に示す。
実施例１２
シリカ担体［ズードヘミー製：ＫＡ−１、５ｍｍφ］（６９ｇ）を、テトラクロロパラジウム酸ナトリウム［田中貴金属製：Ｎａ2ＰｄＣｌ4］（３．８０ｇ）の水溶液（４５ｍｌ）へ浸漬し、全量を吸収させた。次に、これをメタケイ酸ナトリウム９水和物［和光純薬製：Ｎａ2ＳｉＯ3・９Ｈ2Ｏ］（８．０ｇ）の水溶液（９０ｍｌ）に加え、室温で２０時間静置した。次いで、これにヒドラジン１水和物［和光純薬製：Ｎ2Ｈ4・Ｈ2Ｏ］（６．５ｇ）を添加し、緩やかに攪拌した後、室温で４時間静置し、金属パラジウムに還元した。その後触媒を濾取し、デカンテーションを行った後、ストップコック付きのガラスカラムに移し、４０時間純水を流通させ、洗浄した。次いで、空気気流下に１１０℃で４時間乾燥し、金属パラジウム担持触媒を得た。
さらに、上記金属パラジウム担持触媒に、ケイタングステン酸２６水和物［日本無機化学工業製：Ｈ4ＳｉＷ12Ｏ40・２６Ｈ2Ｏ］（２３．５５ｇ）及びケイバナドタングステン酸２６水和物［日本無機化学工業製：Ｈ5ＳｉＶ1Ｗ11Ｏ40・２６Ｈ2Ｏ］（０．４５ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒１２を得た。
実施例１３
実施例１２においてケイバナドタングステン酸２６水和物の代わりに、リンバナドモリブデン酸２６水和物［日本無機化学工業製：Ｈ6ＰＶ3Ｍｏ9Ｏ40・２６Ｈ2Ｏ］（０．２５ｇ）を用いた以外は、実施例１２と同様に操作して、酢酸製造用触媒１３を得た。
実施例１４
実施例１２においてケイバナドタングステン酸２６水和物の代わりに、リンモリブデン酸２６水和物［日本無機化学工業製：Ｈ4ＰＭｏ12Ｏ40・２６Ｈ2Ｏ］（０．２５ｇ）を用いた以外は、実施例１２と同様に操作して、酢酸製造用触媒１４を得た。
実施例１５
シリカ担体［ズードヘミー製：ＫＡ−１、５ｍｍφ］（６９ｇ）を、テトラクロロパラジウム酸ナトリウム［田中貴金属製：Ｎａ2ＰｄＣｌ4］（３．８ｇ）の水溶液（４５ｍｌ）へ浸漬し、全量を吸収させた。次に、これをメタケイ酸ナトリウム９水和物［和光純薬製：Ｎａ2ＳｉＯ3・９Ｈ2Ｏ］（８．０ｇ）の水溶液（４５ｍｌ）に加え、室温で２０時間静置した。次いで、これにヒドラジン１水和物［和光純薬製：Ｎ2Ｈ4・Ｈ2Ｏ］（６．５ｇ）を添加し、緩やかに攪拌した後、室温で４時間静置し、金属パラジウムに還元した。その後触媒を濾取し、デカンテーションを行った後、ストップコック付きのガラスカラムに移し、４０時間純水を流通させ、洗浄した。次いで、空気気流下に１１０℃で４時間乾燥し、金属パラジウム担持触媒を得た。
さらに、上記金属パラジウム担持触媒に、ケイタングステン酸２６水和物［日本無機化学工業製：Ｈ4ＳｉＷ12Ｏ40・２６Ｈ2Ｏ］（２３．５５ｇ）、テルル酸［関東化学製：Ｈ6ＴｅＯ6］（０．２７ｇ）及びケイバナドタングステン酸２６水和物［日本無機化学工業製：Ｈ5ＳｉＶ1Ｗ11Ｏ40・２６Ｈ2Ｏ］（０．４５ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒１５を得た。
実施例１６
実施例１５においてテルル酸の代わりに、塩化ビスマス５水和物［和光純薬製：ＢｉＣｌ3・５Ｈ2Ｏ］（０．５２ｇ）の酢酸溶液を用いた以外は、実施例１５と同様に操作して、酢酸製造用触媒１６を得た。
実施例１７
シリカ担体［ズードヘミー製：ＫＡ−１、５ｍｍφ］（６９ｇ）を、テトラクロロパラジウム酸ナトリウム（３．８０ｇ）及び塩化金酸４水和物［田中貴金属製：Ｈ4ＡｕＣｌ4・４Ｈ2Ｏ］（０．７８ｇ）の水溶液（４５ｍｌ）へ浸漬し、全量を吸収させた。次に、これをメタケイ酸ナトリウム９水和物（８．０ｇ）の水溶液（１００ｍｌ）に加え、室温で２０時間静置した。次いで、これにヒドラジン１水和物（６．５ｇ）を添加し、緩やかに攪拌した後、室温で４時間静置し、金属パラジウムに還元した。その後触媒を濾取し、デカンテーションを行った後、ストップコック付きのガラスカラムに移し、４０時間純水を流通させ、洗浄した。次いで、空気気流下に１１０℃で４時間乾燥して、金を含む金属パラジウム担持触媒を得た。
さらに、上記金を含む金属パラジウム担持触媒に、ケイタングステン酸２６水和物［日本無機化学工業製：Ｈ4ＳｉＷ12Ｏ40・２６Ｈ2Ｏ］（２３．５５ｇ）及びケイバナドタングステン酸２６水和物［日本無機化学工業製：Ｈ5ＳｉＶ1Ｗ11Ｏ40・２６Ｈ2Ｏ］（０．４５ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒１７を得た。
実施例１８
実施例１７において塩化金酸４水和物の代わりに、塩化亜鉛［和光純薬製：ＺｎＣｌ2］（０．１４ｇ）を用いた以外は、実施例１７と同様に操作して、酢酸製造用触媒１８を得た。
実施例１９
シリカ担体［ズードヘミー製：ＫＡ−１、５ｍｍφ］（６９ｇ）を、テトラクロロパラジウム酸ナトリウム（３．８０ｇ）及び塩化亜鉛［和光純薬製：ＺｎＣｌ2］（０．１４ｇ）の水溶液（４５ｍｌ）へ浸漬し、全量を吸収させた。次に、これをメタケイ酸ナトリウム９水和物（８．０ｇ）の水溶液（１００ｍｌ）に加え、室温で２０時間静置した。次いで、これにヒドラジン１水和物（６．５ｇ）を添加し、緩やかに攪拌した後、室温で４時間静置し、金属パラジウムに還元した。その後触媒を濾取し、デカンテーションを行った後、ストップコック付きのガラスカラムに移し、４０時間純水を流通させ、洗浄した。次いで、空気気流下に１１０℃で４時間乾燥して、亜鉛を含む金属パラジウム担持触媒を得た。
さらに、上記亜鉛を含む金属パラジウム担持触媒に、ケイタングステン酸２６水和物［日本無機化学工業製：Ｈ4ＳｉＷ12Ｏ40・２６Ｈ2Ｏ］（２３．５５ｇ）、テルル酸［関東化学製：Ｈ6ＴｅＯ6］（０．２７ｇ）及びケイバナドタングステン酸２６水和物［日本無機化学工業製：Ｈ5ＳｉＶ1Ｗ11Ｏ40・２６Ｈ2Ｏ］（０．４５ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒１９を得た。
実施例２０
実施例１９においてケイバナドタングステン酸２６水和物の代わりに、リンバナドモリブデン酸２６水和物［日本無機化学工業製：Ｈ6ＰＶ3Ｍｏ9Ｏ40・２６Ｈ2Ｏ］（０．２５ｇ）を用いた以外は、実施例１９と同様に操作して、酢酸製造用触媒２０を得た。
比較例１２
［質量比で（ｂ）群化合物：（ｃ）群ヘテロポリ酸及びそれらの塩から選ばれた少なくとも１種の化合物＝１：０の酢酸製造用触媒］
実施例１２においてケイタングステン酸２６水和物［日本無機化学工業製：Ｈ4ＳｉＷ12Ｏ40・２６Ｈ2Ｏ］（２３．５５ｇ）及びケイバナドタングステン酸２６水和物［日本無機化学工業製：Ｈ5ＳｉＶ1Ｗ11Ｏ40・２６Ｈ2Ｏ］（０．４５ｇ）の代わりに、ケイタングステン酸２６水和物［日本無機化学工業製：Ｈ4ＳｉＷ12Ｏ40・２６Ｈ2Ｏ］（２４ｇ）を用いた以外は、実施例１２と同様に操作して、酢酸製造用触媒２１を得た。
比較例１３
［質量比で（ｂ）群化合物：（ｃ）群ヘテロポリ酸及びそれらの塩から選ばれた少なくとも１種の化合物＝０：１の酢酸製造用触媒］
実施例１２においてケイタングステン酸２６水和物［日本無機化学工業製：Ｈ4ＳｉＷ12Ｏ40・２６Ｈ2Ｏ］（２３．５５ｇ）及びケイバナドタングステン酸２６水和物［日本無機化学工業製：Ｈ5ＳｉＶ1Ｗ11Ｏ40・２６Ｈ2Ｏ］（０．４５ｇ）の代わりに、ケイバナドタングステン酸２６水和物［日本無機化学工業製：Ｈ4ＳｉＶ1Ｗ11Ｏ40・２６Ｈ2Ｏ］（２４ｇ）を用いた以外は、実施例１２と同様に操作して、酢酸製造用触媒２２を得た。
比較例１４
［質量比で（ｂ）群化合物：（ｃ）群ヘテロポリ酸及びそれらの塩から選ばれた少なくとも１種の化合物＝１：０．２超である酢酸製造用触媒］
実施例１２においてケイタングステン酸２６水和物［日本無機化学工業製：Ｈ4ＳｉＷ12Ｏ40・２６Ｈ2Ｏ］（２３．５５ｇ）及びケイバナドタングステン酸２６水和物［日本無機化学工業製：Ｈ5ＳｉＶ1Ｗ11Ｏ40・２６Ｈ2Ｏ］（０．４５ｇ）の代わりに、ケイタングステン酸２６水和物［日本無機化学工業製：Ｈ4ＳｉＷ12Ｏ40・２６Ｈ2Ｏ］（２３．５５ｇ）及びリンバナドモリブデン酸３０水和物［日本無機化学工業製：Ｈ4ＰＶ1Ｍｏ11Ｏ40・３０Ｈ2Ｏ］（１０．０ｇ）を用いた以外は、実施例１２と同様に操作して、酢酸製造用触媒２３を得た。
比較例１５
［質量比で（ｂ）群化合物：（ｃ）群ヘテロポリ酸及びそれらの塩から選ばれた少なくとも１種の化合物＝１：０．００５未満である酢酸製造用触媒］
実施例１２においてケイタングステン酸２６水和物［日本無機化学工業製：Ｈ4ＳｉＷ12Ｏ40・２６Ｈ2Ｏ］（２３．５５ｇ）及びケイバナドタングステン酸２６水和物［日本無機化学工業製：Ｈ5ＳｉＶ1Ｗ11Ｏ40・２６Ｈ2Ｏ］（０．４５ｇ）の代わりに、ケイタングステン酸２６水和物［日本無機化学工業製：Ｈ4ＳｉＷ12Ｏ40・２６Ｈ2Ｏ］（２３．９５ｇ）及びケイバナドタングステン酸２６水和物［日本無機化学工業製：Ｈ5ＳｉＶ1Ｗ11Ｏ40・２６Ｈ2Ｏ］（０．０５ｇ）を用いた以外は、実施例１２と同様に操作して、酢酸製造用触媒２４を得た。
比較例１６
［質量比で（ｂ）群化合物：（ｃ）群ヘテロポリ酸及びそれらの塩から選ばれた少なくとも１種の化合物＝１：０の酢酸製造用触媒］
実施例１９においてケイタングステン酸２６水和物［日本無機化学工業製：Ｈ4ＳｉＷ12Ｏ40・２６Ｈ2Ｏ］（２３．５５ｇ）、テルル酸［関東化学製：Ｈ6ＴｅＯ6］（０．２７ｇ）及びケイバナドタングステン酸２６水和物［日本無機化学工業製：Ｈ5ＳｉＶ1Ｗ11Ｏ40・２６Ｈ2Ｏ］（０．４５ｇ）の代わりに、ケイタングステン酸２６水和物［日本無機化学工業製：Ｈ4ＳｉＷ12Ｏ40・２６Ｈ2Ｏ］（２４ｇ）及びテルル酸［関東化学製：Ｈ6ＴｅＯ6］（０．２７ｇ）を用いた以外、実施例１９と同様に操作して、酢酸製造用触媒２５を得た。
酢酸製造用触媒の元素分析
実施例１２〜２０及び比較例１２〜１６で得た酢酸製造用触媒中に含まれる金属元素及びヘテロポリ酸の元素分析を、以下のようにして行った。各酢酸製造用触媒を、王水及び／又はフッ酸と王水の混合液に、圧力下に加熱処理することにより溶解させ、各成分を完全に抽出し、高周波誘導結合プラズマ（ＩＣＰ）発光分析法により測定した。ＩＣＰ発光分析測定装置として、セイコーインスツルメンツ株式会社製ＳＰＳ−１７００を用いた。
表３に実施例１２〜２０及び比較例１２〜１６で得た酢酸製造用触媒１２〜２５について、各成分の質量％を示した。なお、表中における％は、各触媒に対する質量％を表す。また、（ｂ）群ヘテロポリ酸と（ｃ）群元素を含むヘテロポリ酸の質量％は、無水物として計算した。
0003748820.tif 000004
実施例２１〜２９及び比較例１７〜２０
実施例１２〜２０及び比較例１２〜１６で得た酢酸製造用触媒１２〜２５（１８．５ｇ）をＳＵＳ３１６製反応管（内径２５ｍｍ）に充填し、触媒層の反応ピーク温度２００℃、反応圧力０．８ＭＰａ（ゲージ圧）で、エチレン：酸素：水：窒素の容量比＝１０：６：２０：６４の割合で混合したガスを、空間速度１８００ｈｒ-1にて導入して、エチレンと酸素から酢酸を得る反応を行った。生成したガスを冷却し、冷却後の凝縮液及びガス成分をそれぞれガスクロマトグラフィー［島津科学、ＧＣ−１４Ｂ、ＦＩＤおよびＴＣＤ］にて分析した。
触媒の活性度を、時間当たりの触媒体積（リットル）当たりで製造された酢酸の質量（空間時間収率ＳＴＹ／単位ｇ／ｈ・ｌｃａｔ）として計算し、選択率をエチレンに対する生成物のパーセントとして計算した。
反応結果を、表４に示す。
0003748820.tif 000005
実施例３０及び比較例２１
実施例１９で得た酢酸製造用触媒１９（１８．５ｇ）及び比較例１６で得た酢酸製造用触媒２５について（１８．５ｇ）をそれぞれＳＵＳ３１６製反応管（内径２５ｍｍ）に充填し、シェル温度１８０℃、反応圧力０．８ＭＰａ（ゲージ圧）で、エチレン：酸素：水：窒素の容量比＝１０：６：２５：５９の割合で混合したガスを、空間速度１８００ｈ-1にて導入して、エチレンと酸素から酢酸を得る反応を行った。生成したガスを冷却し、冷却後の凝縮液及びガス成分をそれぞれガスクロマトグラフィー［島津科学、ＧＣ−１４Ｂ、ＦＩＤおよびＴＣＤ］にて分析した。
触媒の活性度を、時間当たりの触媒体積（リットル）当たりで製造された酢酸の質量（空間時間収率ＳＴＹ／単位ｇ／ｈ・ｌｃａｔ）として計算し、選択率をエチレンに対する生成物のパーセントとして計算した。
反応結果として、酢酸のＳＴＹの経時変化を、図２に示す。
実施例３１
シリカ担体［ズードヘミー製：ＫＡ−１、５ｍｍφ］（６９ｇ）を、テトラクロロパラジウム酸ナトリウム（２．７６ｇ）、塩化亜鉛［和光純薬製：ＺｎＣｌ2］（０．１４ｇ）及び塩化金酸４水和物［田中貴金属製：Ｈ4ＡｕＣｌ4・４Ｈ2Ｏ］（０．７８ｇ）の水溶液（４５ｍｌ）へ浸漬し、全量を吸収させた。次に、これをメタケイ酸ナトリウム９水和物（８．２ｇ）の水溶液（１００ｍｌ）に加え、室温で２０時間静置した。次いで、これにヒドラジン１水和物（５．７５ｇ）を添加し、緩やかに攪拌した後、室温で４時間静置し、金属パラジウムに還元した。その後触媒を濾取し、デカンテーションを行った後、ストップコック付きのガラスカラムに移し、４０時間純水を流通させ、洗浄した。次いで、空気気流下に１１０℃で４時間乾燥して、亜鉛及び金を含む金属パラジウム担持触媒を得た。
次に、上記亜鉛及び金を含む金属パラジウム担持触媒に、亜テルル酸ナトリウム［和光純薬製：Ｎａ2ＴｅＯ3］（０．２６６ｇ）の水溶液（４５ｍｌ）を含浸させた。１時間風乾後、ストップコック付きのガラスカラムに移し、１６時間純水を流通させ、洗浄した。次いで、空気気流下に１１０℃で４時間乾燥して、亜鉛、金及びテルルを含む金属パラジウム担持触媒を得た。
さらに、上記亜鉛、金及びテルルを含む金属パラジウム担持触媒に、ケイタングステン酸２６水和物［日本無機化学工業製：Ｈ4ＳｉＷ12Ｏ40・２６Ｈ2Ｏ］（２３．４３ｇ）、リンバナドモリブデン酸３０水和物［日本無機化学工業製：Ｈ4ＰＶ1Ｍｏ11Ｏ40・３０Ｈ2Ｏ］（０．３２６ｇ）及び硝酸マンガン６水和物［和光純薬製：Ｍｎ（ＮＯ3）2・６Ｈ2Ｏ］（０．２０６ｇ）の水溶液（４５ｍｌ）を含浸させた。添加は１回で行い、混合物を溶液が十分に吸収されるまで（約３分間）静かに撹拌回転させた。含浸の後、湿含浸担体を室温で１時間静置した。次いで、オーブン中にて空気下に１１０℃で４時間乾燥し、次いでデシケーター中で一晩放置した。これにより酢酸製造用触媒２６を得た。
実施例３２
実施例３１において硝酸マンガン６水和物の代わりに、硝酸コバルト６水和物［和光純薬製：Ｃｏ（ＮＯ3）2・６Ｈ2Ｏ］（０．２１４ｇ）を用いた以外は、実施例３１と同様に操作して、酢酸製造用触媒２７を得た。
実施例３３
実施例３１において塩化亜鉛の代わりに、塩化クロム６水和物［和光純薬製：ＣｒＣｌ3・６Ｈ2Ｏ］（０．２８３ｇ）を用いた以外は、実施例３１と同様に操作して、酢酸製造用触媒２８を得た。
酢酸製造用触媒の元素分析
実施例３１〜３３で得た酢酸製造用触媒中に含まれる金属元素及びヘテロポリ酸の元素分析を、以下のようにして行った。各酢酸製造用触媒を、王水及び／又はフッ酸と王水の混合液に、圧力下に加熱処理することにより溶解させ、各成分を完全に抽出し、高周波誘導結合プラズマ（ＩＣＰ）発光分析法により測定した。ＩＣＰ発光分析測定装置として、セイコーインスツルメンツ株式会社製ＳＰＳ−１７００を用いた。
表５に実施例３１〜３３で得た酢酸製造用触媒２６〜２８について、各成分の質量％を示した。なお、表中における％とは、各触媒中に対する質量％を表す。また（ｂ）群のヘテロポリ酸と（ｃ）群元素を含んだヘテロポリ酸の質量％は、無水物として計算した。
0003748820.tif 000006
実施例３４〜３６
実施例３１〜３３で得た酢酸製造用触媒を（１８．５ｇ）をそれぞれＳＵＳ３１６製反応管（内径２５ｍｍ）に充填し、触媒層ピーク温度２０５℃、反応圧力０．８ＭＰａ（ゲージ圧）で、エチレン：酸素：水：窒素の容量比＝１０：６：１５：６９の割合で混合したガスを、空間速度１８００ｈ-1にて導入して、エチレンと酸素から酢酸を得る反応を行った。生成したガスを冷却し、冷却後の凝縮液及びガス成分をそれぞれガスクロマトグラフィー［島津科学、ＧＣ−１４Ｂ、ＦＩＤおよびＴＣＤ］にて分析した。
触媒の活性度を、時間当たりの触媒体積（リットル）当たりで製造された酢酸の質量（空間時間収率ＳＴＹ／単位ｇ／ｈ・ｌｃａｔ）として計算し、選択率をエチレンに対する生成物のパーセントとして計算した。
反応結果を、表６に示す。
0003748820.tif 000007
産業上の利用可能性
以上に説明したように、本発明の酢酸製造用触媒を用いてエチレンと酸素とを反応させることにより、従来の方法に比較して、酢酸の空時収率が高くかつ経時変化の少ない、従って生産性の高い酢酸の製造を行うことができる。
【図１】
0003748820.tif 000008
【図２】
0003748820.tif 000009